СПОСОБ ОБОГАЩЕНИЯ ЖЕЛЕЗОРУДНОГО СЫРЬЯ

1. Способ обогащения железорудного сырья, который включает извлечение исходного сырья, его классификацию и образование некондиционной массы, которая направляется в отвал, а также кондиционной массы-концентрата, который содержит полезный компонент, отличающийся тем, что железорудным сырьем являются складируемые хвосты процесса обогащения железной руды и/или складируемые некондиционные железные руды, а в качестве полезного компонента в обогащаемом исходном сырье используют гематит, при этом после извлечения исходного сырья из него образуют пульпу и подвергают ее грохочению, в результате чего надрешетный продукт крупностью свыше класса +1 мм направляют в отвал, а подрешетный подвергают классификации в гидроциклоне, слив которого крупностью класса -0,03 мм направляют в отвал, а пески крупностью класса +0,03 мм обогащают в первой стадии гидравлического гравитационного обогащения, например в конусном сепараторе, в результате чего образованные пески направляют на гидравлическое гравитационного обогащения, например, в винтовом сепараторе, а слив направляют на вторую стадию гидравлического гравитационного обогащения - перечистку, например в конусном сепараторе, слив которого направляют в отвал, а пески также как и пески первой стадии гидравлического гравитационного обогащения в сепараторе направляют на гидравлическое гравитационное обогащение, например в винтовом сепараторе, после чего получают три технологических потока: один из которых - слив направляют в отвал, другой поток - промежуточный продукт, содержащий частицы обогащаемого гематита, направляют на повторную классификацию в гидроциклоне, а третий поток - концентрат гематита - направляют на сгущение и обезвоживание.
2. Способ обогащения железорудного сырья по п.1, отличающийся тем, что пески крупностью класса +0,03 мм обогащают в первой стадии гидравлического гравитационного обогащения в конусном сепараторе с углом конусности рабочей поверхности, которая составляет 11-17°.
3. Способ обогащения железорудного сырья по п.1, отличающийся тем, что слив первой стадии гравитационного обогащения направляют на обогащение - перечистку в конусном сепараторе с углом конусности рабочей поверхности, которая составляет 11-17°.
4. Способ обогащения железорудного сырья по п.1, отличающийся тем, что формируют технологический поток слива гравитационного гидравлического обогащения, например в винтовом сепараторе с массовой долей железа общего менее 11-13%.
5. Способ обогащения железорудного сырья по п.1, отличающийся тем, что формируют технологический поток промежуточного продукта гравитационного гидравлического обогащения, например в винтовом сепараторе с массовой долей железа общего не менее 29-31%.
6. Способ обогащения железорудного сырья по п.1, отличающийся тем, что формируют технологический поток песков гравитационного гидравлического обогащения, например в винтовом сепараторе с массовой долей железа общего 60-66%.
7. Способ обогащения железорудного сырья по п.1, отличающийся тем, что обогащаемое сырье подвергают предварительному измельчению.